(57)【要約】【課題】コンクリート構造体の劣化に伴なうコンクリート片の剥落を防止するためにコンクリート構造体の新設の際に剥落防止層を形成させた表層構造を提供する。【解決手段】コンクリート構造体の新設時、コンクリート構造物表面にコンクリートと一体となった剥落防止層を形成させる補強用シート複合体を提供する。具体的にはコンクリート構造体を形成する際に、型枠内面に予め作製しておいた樹脂系セメントモルタルまたはセメントモルタルを含浸させた補強用シート複合体を配置するか、または型枠上で樹脂系セメントモルタルまたはセメントモルタルを含浸させた補強用シート複合体を形成させた後、その上からコンクリートを打設することにより形成されるコンクリート構造体表層構造。【選択図】                図２
2004156360.tif 000002
【特許請求の範囲】
【請求項１】
コンクリート構造体の表層構造を構成する補強用シート複合体であって、
少なくとも一層の補強用網状シート材料と、
該補強用網状シート材料の両側面を挟持して含浸させてなる樹脂系セメントモルタル層またはセメントモルタル層とからなり、
前記補強用網状シート材料が、網目に両側面から含浸し互いに接着する前記樹脂系セメントモルタル層またはセメントモルタル層と固着されてなり、
前記樹脂系セメントモルタル層およびセメントモルタル層が、前記コンクリートと接着可能としたことを特徴とするコンクリート構造体補強用シート複合体。
【請求項２】
前記補強用網状シート材料が、網目の大きさが２ｍｍ〜５０ｍｍの網状体である請求項１に記載のコンクリート構造体補強用シート複合体。
【請求項３】
前記補強用網状シート材料が、無機系繊維または有機系繊維を接着材料にて含浸硬化させてなる繊維強化複合材料メッシュ、または金属もしくはプラスティックスにより形成されたメッシュ材料である請求項１に記載のコンクリート構造体補強用シート複合体。
【請求項４】
前記プラスティックスメッシュ材料のプラスティックスが、ナイロン、ビニロン、アラミド、ポリプロピレン、ポリエチレンおよびアクリルからなる群より選択される少なくとも一種の合成樹脂である請求項３に記載のコンクリート構造体補強用シート複合体。
【請求項５】
前記無機系繊維が、ガラス繊維、炭素繊維およびバサルト繊維からなる群より選択される少なくとも一種の繊維である請求項３に記載のコンクリート構造体補強用シート複合体。
【請求項６】
前記有機系繊維が、ナイロン繊維、ビニロン繊維、アラミド繊維、ポリプロピレン繊維、ポリエチレン繊維およびアクリル繊維からなる群より選択される少なくとも一種の繊維である請求項３に記載のコンクリート構造体補強用シート複合体。
【請求項７】
前記樹脂系セメントモルタル層およびセメントモルタル層が、金属繊維、無機系繊維または有機系繊維の短繊維を含有する組成物である請求項１に記載のコンクリート構造体補強用シート複合体。
【請求項８】
前記短繊維の混入量が、０．５体積％〜５体積％である請求項７に記載のコンクリート構造体補強用シート複合体。
【請求項９】
前記補強用シート複合体のいずれか一方の表面に備えた材料が二層目シート材料である請求項１に記載のコンクリート構造体補強用シート複合体。
【請求項１０】
前記補強用網状シート材料が、複数の経糸と複数の緯糸を用いてループまたはカットパイル仕様に編網し、経糸もしくは緯糸またはその両者に複数のループを有する網状体である請求項１に記載のコンクリート構造体補強用シート複合体。
【請求項１１】
コンクリート構造体表層に、少なくとも一層の補強用網状シート材料と、該補強用網状シート材料の両側面を挟持し含浸させてなる樹脂系セメントモルタル層またはセメントモルタル層からなる補強用シート複合体を接合させてなることを特徴とするコンクリート構造体。
【請求項１２】
（ａ）コンクリート型枠を準備し；
（ｂ）（ｉ）あらかじめ作製した補強用シート複合体を前記コンクリート型枠内面に沿って配置し；
または、
（ｉｉ）該コンクリート型枠内面に樹脂系セメントモルタルおよび／またはセメントモルタルを吹きつけ、硬化前に少なくとも一層の補強用網状シート材料を貼りつけた後、該補強用網状シート材料上に、さらに樹脂系セメントモルタルおよび／またはセメントモルタルを吹きつけて、補強用シート複合体を該コンクリート型枠内に形成し、硬化し；
（ｃ）前記コンクリート型枠内にコンクリートを打設する
ことからなる工程（ａ）〜（ｃ）を少なくとも包含することを特徴とするコンクリート構造体の形成方法。
【請求項１３】
（ａ）少なくとも一層の補強用網状シート材料と、該補強用網状シート材料の両側面を挟持し含浸させてなる樹脂系セメントモルタル層および／またはセメントモルタル層とからなる補強用シート複合体の板状成形体であって、コンクリートに接合する前記樹脂系セメントモルタル層またはセメントモルタル層の厚みを５ｍｍ以上とした補強用シート複合体を型枠状に成形し；
（ｂ）鉄筋を配設し（ただし、前記工程（ａ）前に鉄筋を配設した場合を除く。）；
（ｃ）前記補強用シート複合体からなる型枠内にコンクリートを打設する
各工程からなることを特徴とするコンクリート構造体の形成方法。
【請求項１４】
前記補強用シート複合体が、補強を目的としたコンクリート構造体の形態に成形した材料である請求項１３に記載のコンクリート構造体の形成方法。
【発明の詳細な説明】
【０００１】
【発明の属する技術分野】
本発明は、コンクリート構造体の剥落を防止するためのコンクリート構造体補強用シート複合体、コンクリート構造体およびコンクリート構造体の形成方法に関するものである。
【０００２】
【従来の技術】
コンクリート構造体は、コンクリート打設後、長年月の経過によりコンクリート内部に配設された鉄筋がコンクリートの中性化、水分の侵入その他の原因により発錆し、その結果コンクリート表層部にひび割れが発生・進行し、最終的にはコンクリート片が剥落する事態となるおそれが強い。近年、建設後長年月を経たコンクリート構造体の表層部が劣化し剥落する事故が各所で発生している。
【０００３】
このため、例えば、床版、橋脚等のコンクリート構造体のひび割れが生じたコンクリート部材の表面を補修後、補強材を貼り付ける工事等が行なわれているが、かかる補強工事は、完成供用したコンクリート構造体の表面を被覆するものであり、補強材は、コンクリート構造体と接着性の良好な樹脂等の接着剤を使用して高価になったり、供用中に補強工事を行なうため経済性の点で問題があった。
【０００４】
かかる状況に鑑み、新設時にコンクリート構造体と一体化した補強工法が提案されるに至っている。例えば、特許文献１（特開平７−２４７５６１号公報）によれば、網目状被覆シートをコンクリート型枠の内面に張設した後、該型枠内にコンクリートを打設し、コンクリートの硬化後、該型枠を撤去するコンクリート構造体の表面被覆方法が提案されている。そして、かかる表面被覆は、網目状被覆シートの表面に備えている繊維糸とコンクリートとの接着一体化によることが開示されている。
【０００５】
しかしながら、この方法で施工すると、コンクリート型枠内に被覆シートを配置した後、鉄筋を配設する作業がこの後の作業となるから、作業員の出入り等によりゴミの混入を回避できず、そのゴミの洗浄が難しいことから残ったゴミを放置したままコンクリートを打設せざるを得ないので接着強度を弱めコンクリートの性能を悪化させるという難点がある。また、被覆シートを配置後、コンクリートを打設すると型枠面とシートの間の間隔が無く、硬化後型枠を取り外すとコンクリート構造体の表面繊維シートの一部が現われ美観を損ない、また、将来、紫外線等による劣化等の原因となるおそれもある。
【０００６】
また、特許文献２（特開２００１−２３２６２４号公報）には、コンクリートの表面近くに埋め込まれたコンクリート補強材であって、網状体からその網状面とほぼ直角方向に突き出した凸状部を分布して多数設けた補強材が開示されている。この凸状部を形成するため粒状硅砂を網状体に接着することが記載されている。
【０００７】
しかしながら、該網状体では、前記ゴミ残留の問題は解消されず、特に、網目にゴミが引っかかり洗浄困難な状況となる。さらに、凸粒状体は網状体との接着が十分でなく、粒状体が脱離し、その結果、スペーサーが無くなり完成後のコンクリート表面に補強シートが現われる等の難点を包蔵するものである。
【０００８】
さらに、特許文献３（特開２００１−３４８９９９号公報）は、繊維の複数の経糸と緯糸とを用いてループまたはカットパイル仕様に編網し、経糸に複数本のループを設けたコンクリート剥落防止網であり、ループまたはカットパイルが網面に対して直角の方向に突出したものを型枠側に向けて設置しスペーサーの役割を与えたものである。これにより、網状体が打設、硬化後のコンクリート表面に現われることは改善されているが、前記のゴミの混入の問題点は解決されていないので現実の工事での実施は困難なものである。
【０００９】
以上の如く、従来提案されているコンクリート構造体の補強工法は、いずれも鉄筋配設時のゴミの混入の問題を包蔵しているので、これを解決する工法が不可欠であり、その開発が切望されてきた。
【００１０】
【特許文献１】特開平７−２４７５６１号公報
【特許文献２】特開２００１−２３２６２４号公報
【特許文献３】特開２００１−３４８９９９号公報
【００１１】
【発明が解決しようとする課題】
従って、本発明の課題は、コンクリートの劣化に伴なうコンクリート片の剥落を防止するためには、前記の如きコンクリート構造体の補強に関する開発では不十分であり、また、施工の際にゴミ等の異物の混入が避けられない点に鑑み、コンクリート構造体の表層構造であって、コンクリート打設前の清浄化が容易であり、さらにコンクリート構造体の施工の際にコンクリートとの一体的な形成が容易な表層構造を提供することにある。
【００１２】
また、本発明の第二の課題は、コンクリート構造体の建設工事において必須とされるコンクリート型枠として木または鋼鉄等の型枠に代替可能なコンクリート用型枠を用い、コンクリート硬化後も離脱するなしにそのまま残すコンクリート構造体の形成方法を提供することにある。
【００１３】
【課題を解決するための手段】
そこで、本発明者らは、従来提案されているコンクリート構造体の補強技術の問題点を解決し、さらに、新規型枠の提供により、本発明の前記課題を達成するために鋭意検討を重ねた結果、コンクリート構造体の新設時にコンクリート層と一体化した剥落防止層を形成させる際に、コンクリートとの接着が良好なセメント系材料である樹脂系セメントモルタルまたはセメントモルタルを補強用網状シート材料に含浸させてなる補強用シート複合体、該補強用シート複合体を構成材料とする表層構造を有するコンクリート構造体および該コンクリート構造体の形成方法を提供することにより前記問題点を解消できることに想到し、かかる知見に基づいて本発明の完成に到達した。
【００１４】
かくして、本発明によれば、
コンクリート構造体の表層構造を構成するコンクリート構造体補強用シート複合体であって、
少なくとも一層の補強用網状シート材料と、
該補強用網状シート材料の両側面を挟持し含浸させてなる樹脂系セメントモルタル層またはセメントモルタル層とからなり、
該補強用網状シート材料が、網目に両側面から含浸し、互いに接合する前記樹脂系セメントモルタル層またはセメントモルタル層と固着されてなり、
前記樹脂系セメントモルタル層またはセメントモルタル層が前記コンクリート層と接着可能としたことを特徴とするコンクリート構造体補強用シート複合体
が提供される。
【００１５】
また、本発明によれば、
コンクリート構造体表層に、
少なくとも一層の補強用網状シート材料と、該補強用網状シート材料の両側面を挟持し含浸させてなる樹脂系セメントモルタルまたはセメントモルタルとからなる補強用シート複合体を接合させてなる
ことを特徴とするコンクリート構造体
が提供される。
【００１６】
さらに、本発明によれば、
前記コンクリート構造体の形成方法であって、
（ａ）コンクリート型枠を準備し；
（ｂ）（ｉ）あらかじめ作製した補強用シート複合体を前記コンクリート型枠内面に沿って配置し；
または、
（ｉｉ）該コンクリート型枠内面に樹脂系セメントモルタルおよび／またはセメントモルタルを吹きつけ、硬化前に少なくとも一層の補強用網状シート材料を貼りつけた後、該補強用網状シート材料上に、さらに樹脂系セメントモルタルおよび／またはセメントモルタルを吹きつけて、補強用シート複合体を該コンクリート型枠内に形成し、硬化し；
（ｃ）前記コンクリート型枠内にコンクリートを打設する
ことからなる工程（ａ）〜（ｃ）を少なくとも包含することを特徴とするコンクリート構造体の形成方法
が提供される。
【００１７】
なお、本明細書において記載されている「補強用網状シート材料」とは、網物、織物、組布等のメッシュ状のものすべてを指す。また、「セメントモルタル」とは、セメントペースト、セメントモルタル等のセメント組成物すべてを指すものである。
【００１８】
本発明によれば前記の如く、コンクリート構造体の表層構造の形成のための補強用シート複合体、表層構造を一体的に設けたコンクリート構造体およびコンクリート構造体の形成方法に関するものであるが、さらに、好ましい実施の態様として下記の１）〜５）に示すものを包含する。
【００１９】
１）前記補強用網状シート材料が、セメントモルタルが十分含浸できる網状体であり、網目の大きさが４ｍｍ〜２０ｍｍである前記コンクリート構造体補強用シート複合体。
２）前記補強用シート材料が、無機系繊維または有機系繊維を接着材料にて含浸・硬化させてなる繊維強化複合材料メッシュあるいは金属またはプラスティックスにより形成されてなるメッシュ材料である前記補強用シート複合体。
３）前記補強用シート複合体をコンクリート型枠内に沿って配置した後、コンクリートを打設する際に、必要に応じ、さらにもう一層の二層目シート材料を前記補強用シート複合体の外側に配置してなる前記補強用シート複合体を用いるコンクリート構造体の形成方法。
４）前記補強用シート複合体をコンクリート型枠内で形成し、硬化後、コンクリートを打設する際に、必要に応じ、さらにもう一層の二層目シート材料を前記型枠上面に配置してその上に少なくとも一層の網状シート材料を樹脂系セメントモルタルまたはセメントモルタル層で挟持した物を形成してなる前記補強用シート複合体を用いるコンクリート構造体の形成方法。
５）前記３）および４）の二層目シート材料が、樹脂系セメントモルタルまたはセメントモルタルを塗布した不織布シート材である前記コンクリート構造体の形成方法。
【００２０】
【発明の実施の形態】
以下、本発明をさらに具体的に説明する。
本発明に係る補強用シート複合体は、コンクリート構造体表層構造を構成しコンクリートと一体化されたコンクリート構造体の構成材料である。
【００２１】
かかる補強用シート複合体は、補強用網状シート材料および該補強用網状シート材料の両側面に設けられた樹脂系セメントモルタル層またはセメントモルタル層とからなる複合体であり、図２および図３において表層構造４、５および６で示される。同図にはいずれも補強用網状シート材料５が、モルタル層４および６により挟持された断面が積層構造を形成するものとして表される。さらに具体的には補強用シート複合体は、上塗セメントモルタル層４、補強用網状シート材料５および下塗セメントモルタル層６から構成され、上塗セメントモルタル層４がコンクリート１と接合し一体化されたものである。本発明に係るコンクリート構造体の表層構造は、セメントモルタル層とコンクリートとは共通の成分を含有することから互いに良好な接合を形成することに基いて完成したものである。補強用シート複合体の厚さは、任意に決定することができるが、コンクリート片の剥落防止層として長年月にわたり機能させるには、０．５ｍｍ以上のものを採用することが好ましい。
【００２２】
補強用シート複合体を構成する補強用網状シート材料は、セメントモルタルが充分含浸できるような網状体であり、網目の大きさが２ｍｍ〜５０ｍｍ、好ましくは４ｍｍ〜２０ｍｍのものを採用することができる。網目の大きさが２ｍｍに達しないとセメントモルタルによる含浸が十分でなく、空隙の生ずるおそれがあり、水分その他異物の混入によりコンクリートの劣化につながる。一方、５０ｍｍを超えるとコンクリート構造体の剥落耐力の低下をきたし、さらに５０ｍｍ以下のコンクリート片剥落を防止する事ができないという問題が生ずる。
【００２３】
補強用網状シート材料としては、無機系繊維または有機系繊維を接着材料にて含浸させた後、硬化させることにより得られる繊維強化材料メッシュを用いることが好ましい。また、金属またはプラスティックスにより形成されたメッシュ材料を用いることもできる。
【００２４】
前記接着含浸材料としては、エポキシ樹脂、アクリル樹脂等を挙げることができる。
また、前記プラスティックスメッシュ材料にはプラスティックス材料としては、ナイロン、ビニロン、アラミド、ポリプロピレン、ポリエチレンおよびアクリルからなる群より選択される少なくとも一種の合成樹脂を用いることができ、前記繊維強化複合材料メッシュに用いられる有機系繊維としては、ナイロン繊維、ビニロン繊維、アラミド繊維、ポリプロピレン繊維、ポリエチレン繊維およびアクリル繊維からなる群より選択される少なくとも一種の繊維を用いることができる。さらに、無機系繊維としては、ガラス繊維、炭素繊維、バサルト繊維等の無機質を繊維化したものを挙げることができる。
【００２５】
補強用網状シート材料は、複数の経糸と複数の緯糸を用いてループまたはカットパイル仕様に編網したものが好適である。かかる経糸または緯糸のいずれかまたはその両者に複数のループを設けたものであり、ループ面を型枠と反対側のコンクリート構造体側に配置し、ループをモルタル層から突出させ、打設後のコンクリートに埋設されるようにしたものである。ループ面を該方向に設定することによりセメントモルタル層との固着を強固にすることができる。
【００２６】
次に本発明に係る補強用シート複合体の構成材料である樹脂系セメントモルタルは、樹脂エマルジョン、セメントおよび、必要に応じ砂等の細骨材や混和材を組成とし混練したものである。
【００２７】
前記樹脂系セメントモルタル層およびセメントモルタル層は、金属繊維、無機系繊維または有機系繊維の短繊維を混入分散させた繊維強化モルタル層等として用いることが引っ張り強度等の向上の観点から好適である。かかる短繊維の混入量としては、０．５体積％〜５体積％が好ましい。混入量が０．５体積％に満たないと繊維モルタル層の強度向上がはかられない等の弊害があり、一方、５体積％を超えるとモルタル層に混合するのが難しく、さらに経済的な問題が発生するおそれが生ずる。
【００２８】
かくして、補強用網状シート材料と、該補強用網状シート材料の両側面に挟持された樹脂系セメントモルタル層またはセメントモルタル層とから構成された補強用シート複合体を得ることができる。
【００２９】
かかる補強用シート複合体は、表面にメッシュ状材料が露出しておらず、この面に泥等のゴミが落ちても容易に除去できるような面に仕上げることができ、さらに後に打設するコンクリートとの良好な接着が達成される。このため、コンクリート構造体が形成された後でも補強用網状シート材料はコンクリート構造体表面に露出することが無く、美観上も、材料の劣化の問題も解決することができ、所定の長期剥落防止の性能を維持することが可能である。
【００３０】
さらに、かかる補強用シート複合体のいずれか一方の表面に、二層目シート材料を配置した補強用シート複合体を提供することができる。該二層目シート材料は、例えば、不織布上に樹脂モルタルまたはセメントモルタルを塗布したものを挙げることができるが、かかる二層目シート材料を設けることによりコンクリート構造体の完成後この不織布部分を剥離することでより表面を美観上平滑な仕上げとすることができ、さらに必要に応じて二層目シートを残す事により防水面をコンクリート構造体表面に形成すること、また型枠からの離型性を改善することができる。
【００３１】
本発明に係るコンクリート構造体は、コンクリート表層に前記補強用シート複合体を接合したものであり、コンクリートと樹脂系セメントモルタルまたはセメントモルタルが融合一体化したものである。
【００３２】
図２は、かかる本発明のコンクリート構造体の表層構造の断面を模式的に示したものである。
図中、コンクリート構造体のコンクリート層１の内部に主力鉄筋２および配力鉄筋３が配置され、コンクリート構造体表層構造として上塗セメントモルタル層４、補強用網状シート材料５および下塗セメントモルタル層６が接合配置され、表層構造４、５および６を構成する。該表層構造は、上塗セメントモルタル層４とコンクリート１とが接合されることによりコンクリート構造体として一体化されたものである。
【００３３】
かかる表層構造は、セメント系材料たる樹脂系セメントモルタルおよびセメントモルタルが、コンクリートとの接着が良好であるばかりでなく、従来の補強用網状体が直接コンクリートと接着した構造のものとは別異のものであり、表面が平滑であり、清浄化容易なためコンクリート内部への異物の混入残存は生じることがないという特徴を有するものである。図４は、前記表層構造を道路構造物に適用した具体例を示すものである。前記表層構造は、図中、斜線で示すコンクリート構造体の部分（剥落防止層１１）をその新設時に施工して形成させることにより、コンクリート片の剥落防止層として十分機能することが、本発明者らの実証テストにより判明した。
【００３４】
次に、本発明に係るコンクリート構造体の形成方法は、
（ａ）コンクリート型枠を準備し；
（ｂ）（ｉ）あらかじめ作製した補強用シート複合体を前記コンクリート型枠内面に沿って配置し；
または、
（ｉｉ）該コンクリート型枠内面に樹脂系セメントモルタルおよび／またはセメントモルタルを吹きつけ、硬化前に少なくとも一層の補強用網状シート材料を貼りつけた後、該補強用網状シート材料上に、さらに樹脂系セメントモルタルおよび／またはセメントモルタルを吹きつけて、補強用シート複合体を該コンクリート型枠内に形成し、硬化し；
（ｃ）前記コンクリート型枠内にコンクリートを打設することからなる工程（ａ）〜（ｃ）を少なくとも包含することを特徴とするコンクリート構造体の形成方法に関するものである。
【００３５】
具体的には、図１に示すように主として二系列の施工方法を挙げることができる。すなわち、一つは補強用シート複合体を工事現場以外であらかじめ作製するケース（以下、「ケースＡ」という。）であり、あと一つは現場にて型枠面で補強用シート複合体を作製するケース（以下、「ケースＢ」という。）である。
【００３６】
ケースＡは、補強用シート複合体を工事現場以外で作製した後、現場に搬送しコンクリート型枠内面に配置するものであり、型枠の寸法等に合致させる作業が主体となるから、現場での硬化等の工程を必要とせず、工数を低減させることができ工事日程の短縮を図ることができる。
【００３７】
図１および図２に従い、ケースＡについて施工手順を具体的に例示する。
１．補強用シート構造体（４、５および６の複合体）を作製する。
２．型枠７の内面に沿ってあらかじめ作製した補強用シート複合体（４、５および６）を配置する。
３．次に、配力鉄筋３および主力鉄筋２を配設する。
４．工程２にて配置した補強用シート複合体（４、５および６）の上塗セメントモルタル４の上面を清掃した後、コンクリート１を打設する。
５．工程４にて打設したコンクリート１が硬化後、型枠７を取り除く。
ただし、前記１〜５の工程は例示であり、形成するコンクリート構造体によっては、あらかじめ配力鉄筋３および主力鉄筋２を配設した所に、型枠上にあらかじめ形成された補強用シート複合体を型枠にはり付けたまま設置することもできる。
【００３８】
一方、ケースＢは、型枠を準備し；型枠に上塗セメントモルタルを塗布し；その上にメッシュ状補強用シート複合体を前記上塗セメントモルタル層へ配置し；次いでモルタルを塗布し；鉄筋配置後コンクリートを打設し；脱型作業を経て完成の各工程から構成されるものであり、型枠の複雑な形態に合致するものを容易に作製することができる。
【００３９】
さらに、図２に従い、ケースＢについて施工手段を具体的に例示する。
１．離型剤を塗布した型枠７の内面に沿って下塗セメントモルタル６を塗布する。
２．前記工程１にて得られた下塗セメントモルタル６の上面に補強用網状シート材料５を配置する。
３．前記工程２にて配置された補強用網状シート材料５の上から上塗セメントモルタル４を塗布する。
４．次いで、下塗セメントモルタル６および上塗セメントモルタル４を硬化させ、補強用シート複合体（４、５および６）を形成させる。
５．前記工程４の完了後に、配力鉄筋３および主力鉄筋２を配設する。
６．硬化した上塗セメントモルタル４の上面を清掃した後、コンクリート１を打設する。
７．前記工程６で打設したコンクリートが硬化後、脱型作業により、型枠７を取り除く。
この場合においても形成するコンクリート構造体によっては、あらかじめ配力鉄筋３および主力鉄筋２を配設した所に型枠上に形成した補強用シート複合体を型枠にはり付けたまま設置することもできる。
【００４０】
前記の如きコンクリート構造体の形成方法は、コンクリート構造体の形態等の特性によりケースＡまたはケースＢのいずれかを選択採用すればよい。
【００４１】
次に、本発明によれば、請求項１２に示すようにコンクリート型枠の機能を有する補強用シート複合体を用いるコンクリート構造体の形成方法を提供することができる。
すなわち、
（ａ）補強用網状シート材料と、該補強用網状シート材料の両側面を挟持し、含浸させてなる樹脂系セメントモルタル層および／またはセメントモルタル層とからなる補強用シート複合体の板状成形体であって、コンクリートに接合する前記樹脂系セメントモルタル層またはセメントモルタル層の厚みを５ｍｍ以上とした補強用シート複合体を型枠状に成形し；
（ｂ）鉄筋を配設し（ただし、前記工程（ａ）前に鉄筋を配設した場合を除く。）；
（ｃ）前記補強用シート複合体からなる型枠内にコンクリートを打設する
ことを特徴とするコンクリート構造体の形成方法
が提供される。
【００４２】
本発明に係る前記コンクリート構造体の形成方法は、補強用シート複合体のコンクリート側のセメントモルタル層の厚みを増加させることにより、また、補強用網状シートを複数層挟持させるかシートの強度を向上させることにより、必要な強度を確保し、補強用シート複合体をコンクリート構造体の表層構造であると同時にコンクリート型枠として使用することを実現したものである。
【００４３】
施工手順としては、図１にコンクリート型枠代用補強シート複合体を用いるケースとしてケースＣを挙げる。
具体的には、補強用シート複合体の剛性を向上させるため、補強用シート複合体の厚みを少なくとも５ｍｍとしたものであり、図３にコンクリート型枠として用いられた補強用シート複合体を表層構造とするコンクリート構造体を例示する。
【００４４】
図３において、コンクリート１中に配力鉄筋３および主力鉄筋２が配設され、上塗セメントモルタル４と補強用網状シート材料５と下塗セメントモルタル６とからなる補強用シート複合体がコンクリート１と接合してなるコンクリート構造体が示されている。図３は上塗セメントモルタル層を厚くしたコンクリート構造体の構成を模式的に表わしたものである。
【００４５】
かかるコンクリート構造体の作製のための施工手順を以下に例示する。
１．薄く塗布された下塗セメントモルタル６および厚く塗布された上塗セメントモルタル４の下塗面近傍部分に補強用網状シート材料５を配置した補強用シート複合体（４、５および６）をコンクリート構造体の形状に合致するように成形する。
２．配力鉄筋３および主力鉄筋２を配設する。ただし、場合によっては、配力鉄筋３および主力鉄筋２を配設した所に上記１、２で形成された型枠を設置する。
３．補強用シート複合体（４、５および６）からなる型枠の内面を清浄化する。
４．前記工程３にて得られた型枠内へコンクリート１を打設する。
５．前記工程４にて打設されたコンクリート１を硬化させる。
【００４６】
以上のコンクリート構造体の形成方法によれば、必須とされているコンクリート用型枠を省略できるので建設工費の節減をもたらし、さらに、本発明に係る補強用シート複合体の性質上、平板状の型枠にとどまらず、異型の型枠も容易に作製することができるので、鉄製型枠の異型化の問題点も解決することができる。
【００４７】
【発明の効果】
コンクリート構造物を新設するときに、同時にコンクリート型枠内面に補強用シート複合体を配置し、この補強用シート複合体を一体化するようにコンクリートを打設することにより、コンクリート構造体の表面に剥落防止を目的とした補強体を一体となって形成することができる。この結果、コンクリート表面近傍のコンクリート片が剥落することを防止することができる。また、請求項７により、コンクリートの靭性とひび割れ耐力を向上することができる。さらに、請求項目１０においては、コンクリートと補強用シート複合体間の接着を向上でき、ひび割れ追随性を向上することができる。また、請求項目１３、１４に於いては、剥落防止対策を施した補強用シート複合体を型枠として利用し、最終的にコンクリート構造体の表面に残留させることにより、捨型枠として作用させる。その結果、別途、型枠を必要とせず型枠製造コストを削減することが可能となり、経済的にも有利なものとなる。剥落防止機能の付加と同時に、捨型枠として利用できることにより一石二鳥のメリットを得ることができる。
【図面の簡単な説明】
【図１】本発明に係るコンクリート構造体の形成方法の説明図である。
【図２】本発明に係るコンクリート構造体の表層構造の説明図である。
【図３】本発明に係る他のコンクリート構造体の表層構造の説明図である。
【図４】本発明に係るコンクリート構造体の応用例としての剥落防止層（斜線部分）の説明図である。
【符号の説明】
１    コンクリート
２    主力鉄筋
３    配力鉄筋
４    上塗モルタル
５    補強用シート材料
６    下塗モルタル
７    型枠
４，５および６    補強用シート複合体
１１    剥落防止層
【図１】
2004156360.tif 000003
【図２】
2004156360.tif 000004
【図３】
2004156360.tif 000005
【図４】
2004156360.tif 000006